(57)【要約】【課題】フェライト多孔体の製造方法において、高い気孔率と高強度とを兼ね備えたフェライト多孔体を容易に得ることができること。【解決手段】フェライト粉末、寒天、水、分散剤をボールミルに入れて（Ｓ１０）、２４時間攪拌し（Ｓ１１）、混合物を圧力鍋で加熱して約１２０℃として寒天を液状に溶解させ（Ｓ１２）、界面活性剤を添加してミキサーで攪拌して泡立て（Ｓ１３）、９０℃のウォーターバスでさらに起泡させた（Ｓ１４）後に、型に流し込んで冷却固化させ（Ｓ１５）、離型して調湿乾燥機で脱水乾燥した（Ｓ１６）後に、加熱炉で有機分を除去し（Ｓ１７）、焼成炉でフェライトを焼成する（Ｓ１８）。気孔率８３．３％で、しかも高強度のフェライト多孔体２が得られる。【選択図】図２
2008230902.tif 000002
【特許請求の範囲】
【請求項１】
フェライト焼結体のみまたはフェライト焼結体と該フェライト焼結体より体積分率の小さい無機化合物からなるフェライト多孔体であって、
高強度であり、かつ、開気孔率と閉気孔率とを合わせた全気孔率が７５％〜８５％の範囲内であることを特徴とするフェライト多孔体。
【請求項２】
フェライト焼結体のみまたはフェライト焼結体と該フェライト焼結体より体積分率の小さい無機化合物からなるフェライト多孔体であって、
開気孔率と閉気孔率とを合わせた全気孔率が前記フェライト多孔体の一方の面から他方の面に向かって連続的にまたは段階的に変化していることを特徴とするフェライト多孔体。
【請求項３】
フェライト粉末、寒天、水、分散剤を混合して攪拌する工程と、
得られた混合物を加圧下において加熱して前記寒天を液状に溶解させる工程と、
界面活性剤を添加して攪拌して泡立てて起泡溶液を得る工程と、
前記起泡溶液を成形型に流し込んで冷却固化させて成形体を得る工程と、
前記成形体を離型する工程と、
前記成形体を加熱炉で加熱して水分及び有機分を除去する工程と、
焼成炉で前記フェライト粉末を焼結させる工程と
を具備することを特徴とするフェライト多孔体の製造方法。
【請求項４】
前記起泡溶液中におけるフェライト粉末の割合は６９．０重量％〜８１．０重量％の範囲内、寒天の割合は０．２８重量％〜０．４２重量％の範囲内、水の割合は１７．０重量％〜２４．０重量％の範囲内、分散剤の割合は０．０６重量％〜０．１０重量％の範囲内、界面活性剤の割合は０．５重量％〜０．８重量％の範囲内であることを特徴とする請求項３に記載のフェライト多孔体の製造方法。
【請求項５】
フェライト粉末、無機化合物繊維、寒天、水、分散剤を混合して攪拌する工程と、
得られた混合物を加圧下において加熱して前記寒天を液状に溶解させる工程と、
界面活性剤を添加して攪拌して泡立てて起泡溶液を得る工程と、
前記起泡溶液を成形型に流し込んで冷却固化させて成形体を得る工程と、
前記成形体を離型する工程と、
前記成形体を加熱炉で加熱して水分及び有機分を除去する工程と、
焼成炉で前記フェライト粉末及び前記無機化合物繊維を焼結させる工程と
を具備することを特徴とするフェライト多孔体の製造方法。
【請求項６】
前記起泡溶液中におけるフェライト粉末の割合は６３．０重量％〜７３．０重量％の範囲内、無機化合物繊維の割合は６．０重量％〜８．０重量％の範囲内、寒天の割合は０．２８重量％〜０．４２重量％の範囲内、水の割合は１７．０重量％〜２４．０重量％の範囲内、分散剤の割合は０．０６重量％〜０．１０重量％の範囲内、界面活性剤の割合は０．５重量％〜０．８重量％の範囲内であることを特徴とする請求項５に記載のフェライト多孔体の製造方法。
【請求項７】
前記成形体を加熱炉で加熱して水分及び有機分を除去する工程の代わりに、前記成形体を調湿乾燥機で脱水乾燥する工程と脱水乾燥体を加熱炉で加熱して有機分を除去する工程とを有することを特徴とする請求項３乃至請求項６のいずれか１つに記載のフェライト多孔体の製造方法。
【請求項８】
前記起泡溶液を成形型に流し込んで冷却固化させて成形体を得る工程は、前記起泡溶液中の前記界面活性剤の添加量がそれぞれ異なる複数の起泡溶液を順次前記成形型に流し込んで冷却固化させては、次の起泡溶液を前記成形型に流し込んで冷却固化させる処理を繰り返してなることを特徴とする請求項３乃至請求項７のいずれか１つに記載のフェライト多孔体の製造方法。
【請求項９】
前記起泡溶液を成形型に流し込んで冷却固化させて成形体を得る工程は、前記起泡溶液中の前記界面活性剤の添加量がそれぞれ異なる複数の起泡溶液を順次前記成形型に流し込んで冷却固化する直前に次の起泡溶液を前記成形型に流し込む処理を繰り返してなることを特徴とする請求項３乃至請求項７のいずれか１つに記載のフェライト多孔体の製造方法。
【請求項１０】
前記フェライト粉末は平均粒子径が略１μｍ〜１０μｍの範囲内であることを特徴とする請求項３乃至請求項９のいずれか１つに記載のフェライト多孔体の製造方法。
【請求項１１】
請求項１若しくは請求項２に記載のフェライト多孔体または請求項３乃至請求項１０のいずれか１つに記載のフェライト多孔体の製造方法によって得られるフェライト多孔体を用いてなる電波吸収体。
【発明の詳細な説明】
【技術分野】
【０００１】
本発明は、高い気孔率と高強度を兼ね備え、電波吸収体を構成するのに適したフェライト多孔体及びその製造方法、並びにそのフェライト多孔体を用いた電波吸収体に関するものである。
【背景技術】
【０００２】
フェライトは、通常はＭＯ・Ｆｅ2 Ｏ3 の型の２価金属の塩をさし（Ｍは２価金属であり、具体的にはＭｎ，Ｆｅ，Ｃｏ，Ｎｉ，Ｃｕ，Ｚｎ，Ｍｇ，Ｃｄ等）、フェリ磁性を示す無機化合物である。図１にＭ＝Ｆｅの場合のフェライトの分子構造を示す。図１はＭ＝Ｆｅの場合のフェライトの分子構造を示す模式図である。
【０００３】
図１に示されるように、フェライト１は逆スピネル構造をもち、４個のＯ原子で囲まれたＡ格子点（８ａ位置）１ＡにはＦｅ3+、６個のＯ原子で囲まれたＢ格子点（１６ｄ位置）１Ｂには残りの同数のＦｅ3+とＦｅ2+が入る。超交換相互作用によって、Ａ格子点１ＡのスピンとＢ格子点１Ｂのスピンは半平行に並び、差し引きＦｅ2+のスピンの分が自発磁化に寄与する。自発磁化の強さは４００〜５００Ｇ（０．５〜０．６Ｗｂ／ｍ2 ）程度、キュリー温度は３００〜６００℃くらいのものが多い（長倉三郎他編「岩波理化学辞典（第５版）」１１５５頁、発行日：１９９８年２月２０日、発行所：株式会社岩波書店）。
【０００４】
したがって、自発磁化を利用して、永久磁石や電磁波吸収体としての応用が可能である。特に、フェライトを電磁波吸収体として応用する場合には、成形体としての強度を維持しながら空隙率（気孔率）の大きい多孔体とすることによって、電波暗室における電波吸収体、電磁特性を有するフィルター・触媒担体としての用途にも応え得るものとなる。そこで、従来から、フェライト多孔体の製造方法についての研究開発が盛んに進められてきた。
【０００５】
例えば、特許文献１においては、三次元網目状のセル構造の有機多孔体にフェライトのスラリーを付着させ、乾燥した後に焼結するものであって、焼結によって有機多孔体が消滅するとともにフェライトが三次元骨格を形成するというフェライト多孔成形体の製造方法の発明について開示している。しかし、この特許文献１に係る特許出願は、出願審査請求期間中に審査請求されず、見做し取下げとなっていることから、実用的な強度を有するフェライト多孔成形体が得られないものと考えられる。
【０００６】
また、特許文献２においては、有機溶媒には溶解し易く水には溶解し難いショウノウ等の昇華性物質を有機溶媒に完全に溶解し、その溶解液を細孔から水中に噴出させて昇華性物質の微粒子を析出させ、湿ったままの状態でフェライト粉末に添加して混合し、成形後に焼成するフェライト多孔体の製造方法の発明について開示している。しかし、この特許文献２に係る特許出願は拒絶査定となっており、その拒絶査定の引用文献の１つである特許文献３の記載から、気孔率が約５０％以下のフェライト多孔体しか得られないものと考えられる。
【０００７】
そこで、特許文献４においては、実用的な強度を有するとともに高い気孔率を有するフェライト多孔体を得ることを目的として、三次元網目状樹脂の表面をフェライト粘性膜で被覆し、そのフェライト粘性膜が湿潤状態の間にフェライト微粉を付着させ、その後乾燥焼成するフェライト多孔体の製造方法の発明について開示している。この製造方法によれば、付着したフェライト微粉によって表面に微小な凸部が無数に形成されるため、比表面積が大きくなり、また網目状骨格を比較的太くすることが可能となり、機械的強度が向上するとしている。
【特許文献１】特開昭６２−１３２７８３号公報
【特許文献２】特開平５−２９４７５３号公報
【特許文献３】特公平６−０３３１９０号公報
【特許文献４】特開２００４−１１５３３３号公報
【発明の開示】
【発明が解決しようとする課題】
【０００８】
しかしながら、上記特許文献４に記載された技術においても、三次元網目状樹脂の表面をフェライトのスラリーで被覆することには変わりがないため、焼成時に三次元網目状樹脂（実施例においては発泡ウレタン樹脂）が分解した揮発性有機化合物（ＶＯＣ）が大量に発生して環境問題を引き起こし、しかも気孔率を高くするためにはフェライトのスラリーの粘性をあまり高くできないため、実用的な機械的強度の向上は望めないという問題点があった。
【０００９】
そこで、本発明は、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体及びその製造方法並びにフェライト多孔体を用いた電波吸収体を提供することを課題とする。
【課題を解決するための手段】
【００１０】
請求項１の発明に係るフェライト多孔体は、フェライト焼結体のみまたはフェライト焼結体と該フェライト焼結体より体積分率の小さい無機化合物からなるフェライト多孔体であって、高強度であり、かつ、開気孔率と閉気孔率とを合わせた全気孔率が７５％〜８５％の範囲内であるものである。
【００１１】
ここで、「開気孔率」とはフェライト多孔体の外部に連通している気孔の体積のフェライト多孔体の全体積に対する割合をいい、「閉気孔率」とはフェライト多孔体の外部に連通していない気孔の体積のフェライト多孔体の全体積に対する割合をいう。また、「無機化合物」としては、ホウケイ酸ガラス、ケイ酸ガラス、アルミナ、シリカ、ガラス繊維や炭素繊維等の無機化合物繊維、等がある。更に、「高強度」とは、電波暗室の床材にも使用できるほど曲げ強度等の機械的な強度が高いことをいう。
【００１２】
請求項２の発明に係るフェライト多孔体は、フェライト焼結体のみまたはフェライト焼結体と該フェライト焼結体より体積分率の小さい無機化合物からなるフェライト多孔体であって、開気孔率と閉気孔率とを合わせた全気孔率が前記フェライト多孔体の一方の面から他方の面に向かって連続的にまたは段階的に変化しているものである。
【００１３】
請求項３の発明に係るフェライト多孔体の製造方法は、フェライト粉末、寒天、水、分散剤を混合して攪拌する工程と、得られた混合物を加圧下において加熱して前記寒天を液状に溶解させる工程と、界面活性剤を添加して攪拌して泡立てて起泡溶液を得る工程と、前記起泡溶液を成形型に流し込んで冷却固化させて成形体を得る工程と、前記成形体を離型する工程と、前記成形体を加熱炉で加熱して水分及び有機分を除去する工程と、焼成炉で前記フェライト粉末を焼結させる工程とを具備するものである。
【００１４】
請求項４の発明に係るフェライト多孔体の製造方法は、請求項３の構成において、前記起泡溶液中におけるフェライト粉末の割合は６９．０重量％〜８１．０重量％の範囲内、寒天の割合は０．２８重量％〜０．４２重量％の範囲内、水の割合は１７．０重量％〜２４．０重量％の範囲内、分散剤の割合は０．０６重量％〜０．１０重量％の範囲内、界面活性剤の割合は０．５重量％〜０．８重量％の範囲内であるものである。
【００１５】
請求項５の発明に係るフェライト多孔体の製造方法は、フェライト粉末、無機化合物繊維、寒天、水、分散剤を混合して攪拌する工程と、得られた混合物を加圧下において加熱して前記寒天を液状に溶解させる工程と、界面活性剤を添加して攪拌して泡立てて起泡溶液を得る工程と、前記起泡溶液を成形型に流し込んで冷却固化させて成形体を得る工程と、前記成形体を離型する工程と、前記成形体を加熱炉で加熱して水分及び有機分を除去する工程と、焼成炉で前記フェライト粉末及び前記無機化合物繊維を焼結させる工程とを具備するものである。
【００１６】
請求項６の発明に係るフェライト多孔体の製造方法は、請求項５の構成において、前記起泡溶液中におけるフェライト粉末の割合は６３．０重量％〜７３．０重量％の範囲内、無機化合物繊維の割合は６．０重量％〜８．０重量％の範囲内、寒天の割合は０．２８重量％〜０．４２重量％の範囲内、水の割合は１７．０重量％〜２４．０重量％の範囲内、分散剤の割合は０．０６重量％〜０．１０重量％の範囲内、界面活性剤の割合は０．５重量％〜０．８重量％の範囲内であるものである。
【００１７】
請求項７の発明に係るフェライト多孔体の製造方法は、請求項３乃至請求項６のいずれか１つの構成において、前記成形体を加熱炉で加熱して水分及び有機分を除去する工程の代わりに、前記成形体を調湿乾燥機で脱水乾燥する工程と脱水乾燥体を加熱炉で加熱して有機分を除去する工程とを有するものである。
【００１８】
請求項８の発明に係るフェライト多孔体の製造方法は、請求項３乃至請求項７のいずれか１つの構成において、前記起泡溶液を成形型に流し込んで冷却固化させて成形体を得る工程は、前記起泡溶液中の前記界面活性剤の添加量がそれぞれ異なる複数の起泡溶液を順次前記成形型に流し込んで冷却固化させては、次の起泡溶液を前記成形型に流し込んで冷却固化させる処理を繰り返してなるものである。
【００１９】
請求項９の発明に係るフェライト多孔体の製造方法は、請求項３乃至請求項７のいずれか１つの構成において、前記起泡溶液を成形型に流し込んで冷却固化させて成形体を得る工程は、前記起泡溶液中の前記界面活性剤の添加量がそれぞれ異なる複数の起泡溶液を順次前記成形型に流し込んで冷却固化する直前に次の起泡溶液を前記成形型に流し込む処理を繰り返してなるものである。
【００２０】
請求項１０の発明に係るフェライト多孔体の製造方法は、請求項３乃至請求項９のいずれか１つの構成において、前記フェライト粉末は平均粒子径が略１μｍ〜１０μｍの範囲内であるものである。
【００２１】
請求項１１の発明に係る電波吸収体は、請求項１若しくは請求項２に記載のフェライト多孔体または請求項３乃至請求項１０のいずれか１つに記載のフェライト多孔体の製造方法によって得られるフェライト多孔体を用いてなるものである。
【発明の効果】
【００２２】
請求項１の発明に係るフェライト多孔体は、フェライト焼結体のみまたはフェライト焼結体とフェライト焼結体より体積分率の小さい無機化合物からなるフェライト多孔体であって、高強度であり、かつ、開気孔率と閉気孔率とを合わせた全気孔率が７５％〜８５％の範囲内である。
【００２３】
ここで、「開気孔率」とはフェライト多孔体の外部に連通している気孔の体積のフェライト多孔体の全体積に対する割合をいい、「閉気孔率」とはフェライト多孔体の外部に連通していない気孔の体積のフェライト多孔体の全体積に対する割合をいう。また、「無機化合物」としては、ホウケイ酸ガラス、ケイ酸ガラス、アルミナ、シリカ、ガラス繊維や炭素繊維等の無機化合物繊維、等がある。更に、「高強度」とは、電波暗室の床材にも使用できるほど曲げ強度等の機械的な強度が高いことをいう。
【００２４】
開気孔率と閉気孔率とを合わせた全気孔率が７５％〜８５％の範囲内で、しかも電波暗室の床材にも使用できるほど曲げ強度等の機械的な強度が高いフェライト多孔体は、これまで開発されていない。本発明者らは、鋭意実験研究の結果、特殊な製造方法を用いることによって、かかる特性を有するフェライト多孔体を製造することに成功した。
【００２５】
かかる特性を有するフェライト多孔体は、電波吸収体として電波暗室の天井・四面の壁のみでなく床材としても用いることができる。しかも、本発明者らが発明したフェライト多孔体の製造方法は、揮発性有機化合物（ＶＯＣ）を殆ど発生することのない、環境に極めて優しい製造方法である。
【００２６】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体となる。
【００２７】
請求項２の発明に係るフェライト多孔体は、フェライト焼結体のみまたはフェライト焼結体と該フェライト焼結体より体積分率の小さい無機化合物からなるフェライト多孔体であって、開気孔率と閉気孔率とを合わせた全気孔率がフェライト多孔体の一方の面から他方の面に向かって連続的にまたは段階的に変化している。
【００２８】
かかる全気孔率がフェライト多孔体の一方の面から他方の面に向かって連続的にまたは段階的に変化しているフェライト多孔体は、これまで製造されたことがない。本発明者らは、鋭意実験研究の結果、特殊な製造方法を用いることによって、かかる特殊な構造を有するフェライト多孔体を製造することに成功した。
【００２９】
このようなフェライト多孔体を用いることによって、電波暗室等に用いられる四角錐形状の電波吸収体の代わりに、平板形状または直方体形状で表面においては気孔率が高く、底面に行くにしたがって連続的にまたは段階的に気孔率が低くなっていく電波吸収体を製作すれば、四角錐形状でなく平板形状または直方体形状でも電波吸収率の高い電波吸収体となり、電波暗室等において四角錐形状の電波吸収体を用いる必要がなくなるため、製造が容易になり低コスト化することができる。
【００３０】
更に、このようなフェライト多孔体で強度が高いものを用いることによって、電波暗室の床面をも平板形状または直方体形状で電波吸収率の高い電波吸収体で製作することができ、容易に完全電波暗室を製作することができる。しかも、本発明者らが発明したフェライト多孔体の製造方法は、揮発性有機化合物（ＶＯＣ）を殆ど発生することのない、環境に極めて優しい製造方法である。
【００３１】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができ、四角錐形状でなく平板形状または直方体形状でも電波吸収率の高い電波吸収体となり、電波暗室等に応用することができるフェライト多孔体となる。
【００３２】
請求項３の発明に係るフェライト多孔体の製造方法は、フェライト粉末、寒天、水、分散剤を混合して攪拌する工程と、得られた混合物を加圧下において加熱して寒天を液状に溶解させる工程と、界面活性剤を添加して攪拌して泡立てて起泡溶液を得る工程と、起泡溶液を成形型に流し込んで冷却固化させて成形体を得る工程と、成形体を離型する工程と、成形体を加熱炉で加熱して水分及び有機分を除去する工程と、焼成炉でフェライト粉末を焼結させる工程とを具備する。
【００３３】
寒天は、ごく少量で多量のフェライト粉末を均一に分散させたスラリーを生成することができるバインダーとして機能し、また約１２０℃で溶融するため、水溶液として大気圧下では溶解させることはできないが、加圧して約１２０℃まで水が沸騰しないようにして加熱することによって、水溶液とすることができる。一旦溶解して均一な水溶液となれば、水溶液の温度が１２０℃以下になっても７０℃程度以上であれば寒天が析出することはないので、水溶液の温度を７０℃程度以上に保ちながら界面活性剤を添加して攪拌することによって、水溶液の中に細かい気泡を多数生じさせることができる。
【００３４】
このようにして調整した起泡溶液を成形型に流し込んで冷却固化させることによって、寒天が固化して多数の細かい気泡を内包したフェライト粉末の成形体が得られる。そこで、この成形体を成形型から離型して、成形体を加熱炉で徐々に加熱して成形体に亀裂が生じないように水分及び有機分（寒天・分散剤・界面活性剤）を除去し、焼成炉でフェライト粉末を焼結させることによって、気孔率が７５％〜８５％以上のフェライト多孔体を得ることができる。
【００３５】
ここで、フェライト多孔体は高気孔率であるが、細かい気孔が均一に分散してなるものであるため、高強度である。また、寒天はテングサを原料とする天然由来物質であるため環境を汚染することがなく、加熱炉で焼却しても環境汚染物質を生成することがなく、更に、寒天・分散剤・界面活性剤の使用量はごく少量であるため、加熱炉で焼却しても揮発性有機化合物（ＶＯＣ）を殆ど発生することがない。
【００３６】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体の製造方法となる。
【００３７】
請求項４の発明に係るフェライト多孔体の製造方法においては、起泡溶液中におけるフェライト粉末の割合が６９．０重量％〜８１．０重量％の範囲内、寒天の割合が０．２８重量％〜０．４２重量％の範囲内、水の割合が１７．０重量％〜２４．０重量％の範囲内、分散剤の割合が０．０６重量％〜０．１０重量％の範囲内、界面活性剤の割合が０．５重量％〜０．８重量％の範囲内であるものである。
【００３８】
本発明者らは、鋭意実験研究の結果、請求項３の発明に係るフェライト多孔体の製造方法において、起泡溶液中におけるフェライト粉末の割合が６９．０重量％〜８１．０重量％の範囲内、寒天の割合が０．２８重量％〜０．４２重量％の範囲内、水の割合が１７．０重量％〜２４．０重量％の範囲内、分散剤の割合が０．０６重量％〜０．１０重量％の範囲内、界面活性剤の割合が０．５重量％〜０．８重量％の範囲内である場合に、高い気孔率と実用的な機械的強度を兼ね備えたフェライト多孔体が製造できることを見出し、この知見に基づいて本発明を完成させたものである。
【００３９】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体の製造方法となる。
【００４０】
請求項５の発明に係るフェライト多孔体の製造方法は、フェライト粉末、無機化合物繊維、寒天、水、分散剤を混合して攪拌する工程と、得られた混合物を加圧下において加熱して寒天を液状に溶解させる工程と、界面活性剤を添加して攪拌して泡立てて起泡溶液を得る工程と、起泡溶液を成形型に流し込んで冷却固化させて成形体を得る工程と、成形体を離型する工程と、成形体を加熱炉で加熱して水分及び有機分を除去する工程と、焼成炉でフェライト粉末及び無機化合物繊維を焼結させる工程とを具備する。
【００４１】
寒天は、ごく少量で多量のフェライト粉末及び無機化合物繊維を均一に分散させたスラリーを生成することができるバインダーとして機能し、また約１２０℃で溶融するため、水溶液として大気圧下では溶解させることはできないが、加圧して約１２０℃まで水が沸騰しないようにして加熱することによって、水溶液とすることができる。一旦溶解して均一な水溶液となれば、水溶液の温度が１２０℃以下になっても７０℃程度以上であれば寒天が析出することはないので、水溶液の温度を７０℃程度以上に保ちながら界面活性剤を添加して攪拌することによって、水溶液の中に細かい気泡を多数生じさせることができる。
【００４２】
このようにして調整した起泡溶液を成形型に流し込んで冷却固化させることによって、寒天が固化して多数の細かい気泡を内包したフェライト粉末及び無機化合物繊維の成形体が得られる。そこで、この成形体を成形型から離型して、成形体を加熱炉で徐々に加熱して成形体に亀裂が生じないように水分及び有機分（寒天・分散剤・界面活性剤）を除去し、焼成炉でフェライト粉末及び無機化合物繊維を焼結させることによって、気孔率が７５％〜８５％以上のフェライト多孔体を得ることができる。
【００４３】
ここで、フェライト多孔体は高気孔率であるが、細かい気孔が均一に分散してなるものであり、更に無機化合物繊維によって補強されているため、高強度である。また、寒天はテングサを原料とする天然由来物質であるため環境を汚染することがなく、加熱炉で焼却しても環境汚染物質を生成することがなく、更に、寒天・分散剤・界面活性剤の使用量はごく少量であるため、加熱炉で焼却しても揮発性有機化合物（ＶＯＣ）を殆ど発生することがない。
【００４４】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体の製造方法となる。
【００４５】
請求項６の発明に係るフェライト多孔体の製造方法においては、起泡溶液中におけるフェライト粉末の割合が６３．０重量％〜７３．０重量％の範囲内、無機化合物繊維の割合が６．０重量％〜８．０重量％の範囲内、寒天の割合が０．２８重量％〜０．４２重量％の範囲内、水の割合が１７．０重量％〜２４．０重量％の範囲内、分散剤の割合が０．０６重量％〜０．１０重量％の範囲内、界面活性剤の割合が０．５重量％〜０．８重量％の範囲内である。
【００４６】
本発明者らは、鋭意実験研究の結果、請求項５の発明に係るフェライト多孔体の製造方法において、起泡溶液中におけるフェライト粉末の割合が６３．０重量％〜７３．０重量％の範囲内、無機化合物繊維の割合が６．０重量％〜８．０重量％の範囲内、寒天の割合が０．２８重量％〜０．４２重量％の範囲内、水の割合が１７．０重量％〜２４．０重量％の範囲内、分散剤の割合が０．０６重量％〜０．１０重量％の範囲内、界面活性剤の割合が０．５重量％〜０．８重量％の範囲内である場合に、高い気孔率と実用的な機械的強度を兼ね備えたフェライト多孔体が製造できることを見出し、この知見に基づいて本発明を完成させたものである。
【００４７】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体の製造方法となる。
【００４８】
請求項７の発明に係るフェライト多孔体の製造方法においては、成形体を加熱炉で加熱して水分及び有機分を除去する工程の代わりに、成形体を調湿乾燥機で脱水乾燥する工程と脱水乾燥体を加熱炉で加熱して有機分を除去する工程とを有する。
【００４９】
起泡溶液を成形型に流し込んで冷却固化させて得られる成形体は、水分を多く含んでおり、また多数の細かい気泡を内包しているため、フェライト粉末を焼結させる前においては強度が低いので、急激に乾燥させると成形体に亀裂を生じ易い。そこで、成形体を調湿乾燥機に入れて湿度を調節しながら、徐々に湿度を下げて水分をゆっくり蒸発させることによって、成形体に亀裂を生ずることなく脱水乾燥することができる。水分を除去した後は、成形体に含まれる有機分（寒天・分散剤・界面活性剤）はごく少量であるため、通常に加熱焼却しても亀裂が生ずることはない。
【００５０】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体の製造方法となる。
【００５１】
請求項８の発明に係るフェライト多孔体の製造方法においては、起泡溶液を成形型に流し込んで冷却固化させて成形体を得る工程が、起泡溶液中の界面活性剤の添加量がそれぞれ異なる複数の起泡溶液を順次成形型に流し込んで冷却固化させては、次の起泡溶液を成形型に流し込んで冷却固化させる処理を繰り返してなる。
【００５２】
本発明者らは、鋭意実験研究の結果、起泡溶液中の界面活性剤の添加量が異なると、得られるフェライト多孔体の気孔率も異なることを見出した。したがって、起泡溶液中の界面活性剤の添加量がそれぞれ異なる複数の起泡溶液を順次成形型に流し込んで冷却固化させては、次の起泡溶液を成形型に流し込んで冷却固化させる処理を繰り返すことによって、得られた成形体を乾燥・焼成してなるフェライト多孔体は、気孔率の異なる層が積層された構造を有することになる。
【００５３】
すなわち、起泡溶液中の界面活性剤の添加量が徐々に減少するように、起泡溶液中の界面活性剤の添加量がそれぞれ異なる複数の起泡溶液を順次成形型に流し込んで冷却固化させた成形体を乾燥・焼成してなるフェライト多孔体は、平板形状または直方体形状で表面においては気孔率が高く、底面に行くにしたがって段階的に気孔率が低くなっていく電波吸収体となる。よって、四角錐形状でなく平板形状または直方体形状でも電波吸収率の高い電波吸収体となり、電波暗室等において四角錐形状の電波吸収体を用いる必要がなくなるため、製造が容易になり低コスト化することができる。
【００５４】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができ、四角錐形状でなく平板形状または直方体形状でも電波吸収率の高い電波吸収体となり、電波暗室等に応用することができるフェライト多孔体の製造方法となる。
【００５５】
請求項９の発明に係るフェライト多孔体の製造方法においては、起泡溶液を成形型に流し込んで冷却固化させて成形体を得る工程が、起泡溶液中の界面活性剤の添加量がそれぞれ異なる複数の起泡溶液を順次成形型に流し込んで冷却固化する直前に次の起泡溶液を成形型に流し込む処理を繰り返してなる。
【００５６】
このように、起泡溶液中の界面活性剤の添加量がそれぞれ異なる複数の起泡溶液を順次成形型に流し込んで冷却固化する直前に次の起泡溶液を成形型に流し込んで冷却固化させる処理を繰り返すことによって、得られた成形体を乾燥・焼成してなるフェライト多孔体は、連続的に気孔率の異なる部分が積み重ねられた構造を有することになる。
【００５７】
すなわち、起泡溶液中の界面活性剤の添加量が徐々に減少するように、起泡溶液中の界面活性剤の添加量がそれぞれ異なる複数の起泡溶液を順次成形型に流し込んで冷却固化させた成形体を乾燥・焼成してなるフェライト多孔体は、平板形状または直方体形状で表面においては気孔率が高く、底面に行くにしたがって連続的に気孔率が低くなっていく電波吸収体となる。よって、四角錐形状でなく平板形状または直方体形状でも電波吸収率の高い電波吸収体となり、電波暗室等において四角錐形状の電波吸収体を用いる必要がなくなるため、製造が容易になり低コスト化することができる。
【００５８】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができ、四角錐形状でなく平板形状または直方体形状でも電波吸収率の高い電波吸収体となり、電波暗室等に応用することができるフェライト多孔体の製造方法となる。
【００５９】
請求項１０の発明に係るフェライト多孔体の製造方法においては、フェライト粉末の平均粒子径が略１μｍ〜１０μｍの範囲内である。
【００６０】
平均粒子径が略１μｍ〜１０μｍのフェライト粉末を用いることによって、分散性の良い均一なスラリーを作製することができ、細かい気泡を均一に内包した成形体を得ることができ、しかも平均粒子径が略１μｍ〜１０μｍのフェライト粉末は焼結強度が高いので、高気孔率と高強度を兼ね備えたフェライト多孔体を製造することができる。
【００６１】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができるフェライト多孔体の製造方法となる。
【００６２】
請求項１１の発明に係る電波吸収体は、請求項１若しくは請求項２に記載のフェライト多孔体または請求項３乃至請求項１０のいずれか１つに記載のフェライト多孔体の製造方法によって得られるフェライト多孔体を用いてなる。
【００６３】
請求項１に記載のフェライト多孔体または請求項５，請求項６若しくは請求項１０に記載のフェライト多孔体の製造方法によって得られるフェライト多孔体を用いた場合には、高強度であるため電波暗室の床材にも使用できる電波吸収体となる。また、請求項２に記載のフェライト多孔体または請求項８若しくは請求項９に記載のフェライト多孔体の製造方法によって得られるフェライト多孔体を用いた場合には、四角錐形状でなく平板形状または直方体形状でも電波吸収率の高い電波吸収体となり、電波暗室等に応用することができる。
【００６４】
このようにして、揮発性有機化合物（ＶＯＣ）を殆ど発生することなく環境に優しく、しかも高い気孔率と実用的な機械的強度を兼ね備え、フェライトの電磁的特性を十分に発揮することができ、四角錐形状でなく平板形状または直方体形状でも電波吸収率の高い電波吸収体となり、電波暗室等に応用することができるフェライト多孔体からなる電波吸収体となる。
【発明を実施するための最良の形態】
【００６５】
以下、本発明の実施の形態について、図面を参照しつつ説明する。
【００６６】
実施の形態１
まず、本発明の実施の形態１に係るフェライト多孔体の製造方法について、図２乃至図５を参照して説明する。
【００６７】
図２は本発明の実施の形態１に係るフェライト多孔体の製造方法を示すフローチャートである。図３は本発明の実施の形態１に係るフェライト多孔体の製造方法の乾燥工程における温度制御を示すグラフである。図４は本発明の実施の形態１に係るフェライト多孔体の製造方法の焼成工程における温度制御を示すグラフである。図５は本発明の実施の形態１に係るフェライト多孔体の微細構造を示す走査型電子顕微鏡（ＳＥＭ）写真である。
【００６８】
最初に、本実施の形態１に係るフェライト多孔体の製造工程における、各成分の配合について説明する。本実施の形態１に係るフェライト多孔体の製造工程においては、まず寒天パウダー、蒸留水、フェライト粉末、分散剤を攪拌混合した後に、起泡剤として界面活性剤を追加する。
【００６９】
本実施の形態１においては、フェライト粉末としてはＭｎ系のソフトフェライト粉末（平均粒子径１μｍ〜１０μｍの範囲内）を、分散剤としては中京油脂（株）製のセルナＤ−３０５（ポリカルボン酸アンモニウム塩）を、界面活性剤としては日本油脂（株）製のパーソフトＥＦＴ（高級アルコールエトキシ硫酸ナトリウム）を、それぞれ用いた。各成分の配合について、表１に示す。
【００７０】
【表１】
2008230902.tif 000003
【００７１】
表１に示されるように、本実施の形態１に係るフェライト多孔体の製造工程におけるスラリー中の固形分としては、フェライト粉末が大部分を占めており、寒天パウダーの添加量は極めて少量である。このように、バインダーとして寒天を用いることによって、ごく少量で多量のフェライト粉末を均一に分散させたスラリーを生成することができる。
【００７２】
続いて、本実施の形態１に係るフェライト多孔体の製造方法について、図２のフローチャートを参照して説明する。図２に示されるように、まずステップＳ１０において、表１に示される配合にしたがって、寒天パウダー、蒸留水、フェライト粉末、分散剤をボールミルに入れ、室温で２４時間攪拌する（ステップＳ１１）。続いて、混合物をビーカーに移して圧力鍋の中に入れて、加圧下で３分間加熱して１２０℃以上として寒天パウダーを溶解させる（ステップＳ１２）。
【００７３】
次に、ビーカーを圧力鍋から取り出して、スラリーが冷えないように７０℃〜８０℃のウォーターバス内に入れ、界面活性剤を添加してハンドミキサーで攪拌し、起泡させる（ステップＳ１３）。その後、ビーカーを９０℃のウォーターバス内に入れて５分間静置し、更に起泡を促進させる（ステップＳ１４）。こうして均一に泡立ったスラリーを、成形型に流し込んで室温で冷却固化させる（ステップＳ１５）。
【００７４】
得られた成形体を成形型から離型して、調湿乾燥機の中に入れて１００時間かけて脱水乾燥させる。本実施の形態１においては、調湿乾燥機をＲＨ９０％に調節しておいて成形体を入れ、１日に湿度を１０％ずつ低下させて３日かけてＲＨ６０％まで低下させ、ゆっくり乾燥させる（ステップＳ１６）。こうして脱水乾燥した成形体を、加熱炉に入れて５００℃まで１５時間かけて昇温し、ゆっくりと有機成分（寒天・分散剤・界面活性剤）を焼却除去する（ステップＳ１７）。
【００７５】
このときの加熱炉の温度制御パターンが、図３に示されている。すなわち、１５時間かけて５００℃まで直線的に昇温し（約３３．３℃／ｈ）、５００℃で２時間保持した後、１４時間かけて１００℃まで直線的に温度降下させている（約２８．６℃／ｈ）。その後、焼成炉において１２００℃で５時間焼成してフェライト粉末を焼結させる（ステップＳ１８）。
【００７６】
このときの焼成炉の温度制御パターンが、図４に示されている。すなわち、１０℃／ｍｉｎで２時間かけて１２００℃まで直線的に昇温し、１２００℃で５時間保持した後、２℃／ｍｉｎで約１０時間かけて常温まで直線的に、ゆっくりと冷却している。フェライトの焼結において、急冷は応力を発生させ、磁気特性の劣化と強度の低下をもたらすため、２℃／ｍｉｎで徐冷している。このようにして、本実施の形態１に係るフェライト多孔体２が製造される。
【００７７】
こうして得られたフェライト多孔体２について、水銀ポロシメーターを用いて気孔率の測定を行ったところ、開気孔率７．５％、閉気孔率７５．８％で、全気孔率は８３．３％であった。また、走査型電子顕微鏡（ＳＥＭ）を用いて、フェライト多孔体２の微構造の観察を行った。フェライト多孔体２のＳＥＭ写真を、図５に示す。図５に示されるように、フェライト多孔体２の気孔の形状は球形であり、機械的攪拌による起泡によって形成されたものと考えられる。
【００７８】
このように、本実施の形態１にかかるフェライト多孔体の製造方法によって得られたフェライト多孔体２は、全気孔率が８３．３％という高気孔率であり、しかも実用的な強度を有していた。また、本実施の形態１にかかるフェライト多孔体の製造方法においては、スラリーのバインダーとして寒天パウダーを用いているため、環境汚染物質を排出することがない。更に、有機成分としての寒天パウダー・分散剤・界面活性剤の使用量が、スラリー全体に対して僅か１．１重量％と極めて微量であるため、有機成分を加熱除去する際にも、揮発性有機化合物（ＶＯＣ）を殆ど発生しない。
【００７９】
このようにして、本実施の形態１にかかるフェライト多孔体２及びフェライト多孔体の製造方法においては、揮発性有機化合物（ＶＯＣ）を殆ど発生することなく環境に優しく、しかも高い気孔率と実用的な機械的強度を兼ね備え、フェライトの電磁的特性を十分に発揮することができる。
【００８０】
実施の形態２
次に、本発明の実施の形態２に係るフェライト多孔体について、図６乃至図１０を参照して説明する。
【００８１】
図６は本発明の実施の形態２に係るフェライト多孔体の製造方法を示すフローチャートである。図７は本発明の実施の形態２に係るフェライト多孔体の断面を示す縦断面図である。図８は本発明の実施の形態２の変形例に係るフェライト多孔体の断面を示す縦断面図である。図９（ａ）は従来の電波暗室に用いられる電波吸収体の形状を示す斜視図、（ｂ）は従来の電波暗室の内部構造の概略を示す部分斜視図である。図１０（ａ）は本発明の実施の形態２に係る電波暗室に用いられる電波吸収体の形状を示す斜視図、（ｂ）は本発明の実施の形態２に係る電波暗室の内部構造の概略を示す部分斜視図である。
【００８２】
最初に、本実施の形態２に係るフェライト多孔体の製造工程における、各成分の配合について説明する。本実施の形態２に係るフェライト多孔体の製造工程においては、寒天パウダー、蒸留水、フェライト粉末、無機化合物繊維としてのセピオライト繊維、分散剤を攪拌混合した後に、起泡剤として界面活性剤を追加する。
【００８３】
本実施の形態２においても、実施の形態１と同様に、フェライト粉末としてはＭｎ系のソフトフェライト粉末（平均粒子径１μｍ〜１０μｍの範囲内）を、分散剤としては中京油脂（株）製のセルナＤ−３０５（ポリカルボン酸アンモニウム塩）を、界面活性剤としては日本油脂（株）製のパーソフトＥＦＴ（高級アルコールエトキシ硫酸ナトリウム）を、それぞれ用いた。セピオライト繊維の平均繊維長は１μｍ〜１０μｍの範囲内である。各成分の配合について、表２に示す。
【００８４】
【表２】
2008230902.tif 000004
【００８５】
表２に示されるように、本実施の形態２に係るフェライト多孔体の製造工程におけるスラリー中の固形分としては、フェライト粉末及びセピオライト繊維が大部分を占めており、寒天パウダーの添加量は極めて少量である。このように、バインダーとして寒天を用いることによって、ごく少量で多量のフェライト粉末を均一に分散させたスラリーを生成することができる。
【００８６】
続いて、本実施の形態２に係るフェライト多孔体の製造方法について、図６のフローチャートを参照して説明する。本実施の形態２に係るフェライト多孔体の製造方法においては、界面活性剤の配合量を表２に示される配合量（これを配合量Ａとする）から徐々に減らした起泡溶液を積層することによって、気孔率が段階的に変化するフェライト多孔体を製造する。
【００８７】
図６に示されるように、まずステップＳ２０Ａ，Ｓ２０Ｂ，……，Ｓ２０Ｈにおいて、表２に示される配合にしたがって、寒天パウダー、蒸留水、フェライト粉末、セピオライト繊維・分散剤をボールミルに入れ、室温で２４時間攪拌する。続いて、混合物をビーカーに移して圧力鍋の中に入れて、加圧下で３分間加熱して１２０℃以上として寒天パウダーを溶解させる（ステップＳ２１Ａ，Ｓ２１Ｂ，……，Ｓ２１Ｈ）。
【００８８】
次に、ビーカーを圧力鍋から取り出して、スラリーが冷えないように７０℃〜８０℃のウォーターバス内に入れ、界面活性剤（配合量Ａ，Ｂ，……，Ｈ）を添加してハンドミキサーで攪拌して起泡させた後、ビーカーを９０℃のウォーターバス内に入れて５分間静置し、更に起泡を促進させる（ステップＳ２２Ａ，Ｓ２２Ｂ，……，Ｓ２２Ｈ）。続いて、まず界面活性剤が配合量Ａである表２に示される配合の起泡溶液を成形型に流し込んで室温で冷却固化させる（ステップＳ２３Ａ）。
【００８９】
界面活性剤が配合量Ａである起泡溶液が冷却固化したら、続いて界面活性剤が配合量Ｂである起泡溶液をその上から成形型に流し込んで室温で冷却固化させる（ステップＳ２３Ｂ）。こうして、前の起泡溶液が冷却固化したら、次の起泡溶液をその上から成形型に流し込んで室温で冷却固化させる操作を繰り返して（ステップＳ２３Ｃ，Ｓ２３Ｄ，Ｓ２３Ｅ，Ｓ２３Ｆ，Ｓ２３Ｇ）、最後に界面活性剤が配合量Ｈである起泡溶液をその上から成形型に流し込んで室温で冷却固化させる（ステップＳ２３Ｈ）。
【００９０】
得られた成形体を成形型から離型して、調湿乾燥機の中に入れて１００時間かけて脱水乾燥させる。本実施の形態２においても上記実施の形態１と同様に、調湿乾燥機をＲＨ９０％に調節しておいて成形体を入れ、１日に湿度を１０％ずつ低下させて３日かけてＲＨ６０％まで低下させ、ゆっくり乾燥させる（ステップＳ２４）。こうして脱水乾燥した成形体を、加熱炉に入れて５００℃まで１５時間かけて昇温し、ゆっくりと有機成分（寒天・分散剤・界面活性剤）を焼却除去する（ステップＳ２５）。
【００９１】
このときの加熱炉の温度制御パターンは、図３に示される上記実施の形態１と同様である。すなわち、１５時間かけて５００℃まで直線的に昇温し（約３３．３℃／ｈ）、５００℃で２時間保持した後、１４時間かけて１００℃まで直線的に温度降下させている（約２８．６℃／ｈ）。その後、焼成炉において１２００℃で５時間焼成してフェライト粉末を焼結させる（ステップＳ２６）。
【００９２】
このときの焼成炉の温度制御パターンは、図４に示される上記実施の形態１と同様である。すなわち、１０℃／ｍｉｎで２時間かけて１２００℃まで直線的に昇温し、１２００℃で５時間保持した後、２℃／ｍｉｎで約１０時間かけて常温まで直線的に、ゆっくりと冷却している。フェライトの焼結において、急冷は応力を発生させ、磁気特性の劣化と強度の低下をもたらすため、２℃／ｍｉｎで徐冷している。このようにして、本実施の形態２に係るフェライト多孔体１１が製造される。
【００９３】
ここで、界面活性剤の配合量は、配合量Ａ＞配合量Ｂ＞配合量Ｃ＞配合量Ｄ＞配合量Ｅ＞配合量Ｆ＞配合量Ｇ＞配合量Ｈであるため、フェライト多孔体１１の上部へ行くにしたがって、気孔率が減少する。すなわち、フェライト多孔体１１を上下反転させると、図７に示されるような断面構造になっている。
【００９４】
図７に示されるように、最初に冷却固化した部分である表面層１１Ａは約８８％の気孔率を有している。次に冷却固化した部分である層１１Ｂは、界面活性剤の配合量が表２に示される量より減らされているため気孔率が低下し、約８２％の気孔率を有している。以下、層１１Ｃ，層１１Ｄ，層１１Ｅ，層１１Ｆ，層１１Ｇと徐々に気孔率が低下し、底面層１１Ｈは約５０％の気孔率となっている。
【００９５】
このように、本実施の形態２に係るフェライト多孔体の製造方法によって製造されたフェライト多孔体１１は、直方体形状で表面においては気孔率が高く、底面に行くにしたがって段階的に気孔率が低くなっていく電波吸収体となる。よって、四角錐形状でなく直方体形状でも電波吸収率の高い電波吸収体となり、電波暗室等において四角錐形状の電波吸収体を用いる必要がなくなるため、製造が容易になり低コスト化することができる。
【００９６】
また、本実施の形態２に係るフェライト多孔体１１においては、フェライト焼結体がセピオライト繊維で補強されているために、フェライト単体の焼結体よりも更に強度が高くなり、電波暗室の床材にも応用することができる。これによって、完全電波暗室を容易に低コストで製作することができる。
【００９７】
更に、本実施の形態２に係るフェライト多孔体の製造方法において、図６のステップＳ２３Ｂ，Ｓ２３Ｃ，Ｓ２３Ｄ，Ｓ２３Ｅ，Ｓ２３Ｆ，Ｓ２３Ｇ，Ｓ２３Ｈで、前に成形型に流し込んだ起泡溶液が固化する直前に次の起泡溶液を流し込むことによって、図７に示されるフェライト多孔体１１のような境界線のない、気孔率が連続的に変化するフェライト多孔体を得ることができる。
【００９８】
このようにして製造したフェライト多孔体１２を、図８に示す。図８に示されるように、本実施の形態２の変形例に係るフェライト多孔体の製造方法によって製造されたフェライト多孔体１２においては、表面１２Ａから底面１２Ｈまで連続的に気孔率が減少している。よって、四角錐形状でなく直方体形状でも電波吸収率の高い電波吸収体となり、電波暗室等において四角錐形状の電波吸収体を用いる必要がなくなるため、製造が容易になり低コスト化することができる。
【００９９】
また、本実施の形態２の変形例に係るフェライト多孔体１２においては、フェライト焼結体がセピオライト繊維で補強されているために、フェライト単体の焼結体よりも更に強度が高くなり、電波暗室の床材にも応用することができる。これによって、完全電波暗室を容易に低コストで製作することができる。
【０１００】
電波暗室の具体例について、図９及び図１０を参照して説明する。図９（ａ）に示されるように、従来の電波吸収体１３は、電波の吸収率を高くするために四角錐形状に成形されており、図９（ｂ）に示されるように、従来の電波暗室１５は、このような電波吸収体１３を天井及び四方の壁面に隙間なく取り付けてなるものであった。しかし、床面１４のみは、人が歩行するために全面に電波吸収体１３を敷設することができず、やむを得ず電波を全反射する金属面とした半電波暗室となっていた。
【０１０１】
しかし、図１０（ａ）に示されるように、本実施の形態２の変形例に係るフェライト多孔体１２と同様にして製造したフェライト多孔体からなる電波吸収体３を用いることによって、電波吸収体３が直方体形状であるために、図１０（ｂ）に示されるように、電波暗室５の天井及び四方の壁面のみならず床面にも敷設することができ、部屋の六面全面が電波吸収体３から構成される完全電波暗室となる。
【０１０２】
本実施の形態２においては、フェライト多孔体を補強する無機化合物繊維としてセピオライト繊維を使用した例について説明したが、無機化合物繊維としては、炭素繊維を始めとして、様々な無機化合物繊維材料を用いることができる。
【０１０３】
本発明を実施するに際しては、フェライト多孔体のその他の部分の構成、構造、形状、数量、材質、配合、大きさ、配置、製造方法等についても、フェライト多孔体の製造方法のその他の工程についても、上記各実施の形態に限定されるものではない。
【０１０４】
なお、本発明の実施の形態で上げている数値は、臨界値を示すものではなく、実施に好適な好適値を示すものであるから、上記数値を若干変更しても実施が否定されるものではない。
【図面の簡単な説明】
【０１０５】
【図１】図１はＭ＝Ｆｅの場合のフェライトの分子構造を示す模式図である。
【図２】図２は本発明の実施の形態１に係るフェライト多孔体の製造方法を示すフローチャートである。
【図３】図３は本発明の実施の形態１に係るフェライト多孔体の製造方法の乾燥工程における温度制御を示すグラフである。
【図４】図４は本発明の実施の形態１に係るフェライト多孔体の製造方法の焼成工程における温度制御を示すグラフである。
【図５】図５は本発明の実施の形態１に係るフェライト多孔体の微細構造を示す走査型電子顕微鏡（ＳＥＭ）写真である。
【図６】図６は本発明の実施の形態２に係るフェライト多孔体の製造方法を示すフローチャートである。
【図７】図７は本発明の実施の形態２に係るフェライト多孔体の断面を示す縦断面図である。
【図８】図８は本発明の実施の形態２の変形例に係るフェライト多孔体の断面を示す縦断面図である。
【図９】図９（ａ）は従来の電波暗室の内部構造の概略を示す部分斜視図、（ｂ）は従来の電波暗室に用いられる電波吸収体の形状を示す斜視図である。
【図１０】図１０（ａ）は本発明の実施の形態２に係る電波暗室の内部構造の概略を示す部分斜視図、（ｂ）は本発明の実施の形態２に係る電波暗室に用いられる電波吸収体の形状を示す斜視図である。
【符号の説明】
【０１０６】
１  フェライト
２，１１，１２  フェライト多孔体
３  電波吸収体
５  電波暗室
【図１】
2008230902.tif 000005
【図２】
2008230902.tif 000006
【図３】
2008230902.tif 000007
【図４】
2008230902.tif 000008
【図６】
2008230902.tif 000009
【図７】
2008230902.tif 000010
【図８】
2008230902.tif 000011
【図９】
2008230902.tif 000012
【図１０】
2008230902.tif 000013
【図５】
2008230902.tif 000014